한편 , 도 1 및 도 2 는 각각 상기 실시 예 에 따라 제조 된 PB - 1 / Nammt 및 PB - 1 / cloisite 20 a 나노 복합체 의 층상 실리케이트 내 에 PB - 1 사슬 이 삽입 되 거나 그 로 인해 층상 실리케이트 가 분산 된 것 을 직접 확인 할 수 있 는 도면 으로서 , 이 들 은 Hitachi 7000 TEM 을 이용 하 여 75 kV 의 가속 전위 ( acceleration voltage ) 를 사용 하 여 얻 은 PB - 1 / 유기 점토 나노 복합체 의 TEM 사진 이 다 .